"カルシウムアルミネート、硫酸アルミニウム、石灰及びアルカリ金属リン酸塩を含有することを特徴とする廃棄物からのふっ素、ほう素、砒素及びセレンの溶出防止剤。カルシウムアルミネート100質量部、硫酸アルミニウム10~100質量部、石灰5~100質量部及びアルカリ金属リン酸塩0.1~10質量部を含有する請求項1に記載の溶出防止剤。カルシウムアルミネートの主成分が非晶質の12CaO7Al2O3である請求項1又は2に記載の溶出防止剤。アルカリ金属リン酸塩が、リン酸カリウムである請求項1~3のいずれかに記載の溶出防止剤。さらに、セメントを含有する請求項1~4のいずれかに記載の溶出防止剤。セメントが白色ポルトランドセメントである請求項5に記載の溶出防止剤。ふっ素、ほう素、砒素及びセレンから選ばれる1種以上の溶出量が環境基準を超える廃棄物に、請求項1~6のいずれかに記載の溶出防止剤を添加、混合することを特徴とする、該廃棄物からのふっ素、ほう素、砒素及びセレンの溶出防止方法。しかしながら、これら従来の有害物質処理技術は、高価な成分を使用する、大がかりな装置を使用する、長時間の処理を必要とする、前記土壌環境基準の一部の有害物質だけに有効である等の問題があり、これらの技術で処理した廃棄物は必ずしもそのまま埋め戻し材等の土工材料として使用できなかった。従って本発明の課題は、廃棄物に含まれる有害物質であるふっ素、ほう素、砒素及びセレンの濃度を土壌環境基準未満に低減できる経済的かつ効率的な溶出防止剤を提供することである。具体的には、廃棄物中にこれらの有害物質が複数共存している場合でも短時間で不溶化することができ、不溶化後の有害物質の再溶出を抑制できる溶出防止剤を提供することである。そこで本発明者は、検討を重ねた結果、有害物質としてふっ素、ほう素、砒素及びセレンから選ばれる1種以上を含む廃棄物を処理するに際し、カルシウムアルミネート、硫酸アルミニウム、石灰及びアルカリ金属リン酸塩を組み合わせた組成物を使用することで、廃棄物からの有害物質の溶出量を土壌環境基準以下に低減でき、しかもその効果が、該組成物を廃棄物に添加混合してから短時間で発揮されることを見出した。また、該組成物の配合にセメントを加えることで、有害物質の溶出を抑制する効果がさらに高まることを見出し、本発明を完成させるに至った。すなわち、本発明は、次の[1]~[7]に係るものである。[1]カルシウムアルミネート、硫酸アルミニウム、石灰及びアルカリ金属リン酸塩を含有することを特徴とする、廃棄物からのふっ素、ほう素、砒素及びセレンの溶出防止剤。[2]カルシウムアルミネート100質量部、硫酸アルミニウム10~100質量部、石灰5~100質量部及びアルカリ金属リン酸塩0.1~10質量部を含有する[1]に記載の溶出防止剤。[3]カルシウムアルミネートの主成分が非晶質の12CaO7Al2O3である[1]又は[2]に記載の溶出防止剤。[4]アルカリ金属リン酸塩が、リン酸カリウムである[1]~[3]のいずれかに記載の溶出防止剤。[5]さらに、セメントを含有する[1]~[4]のいずれかに記載の溶出防止剤。[6]セメントが白色ポルトランドセメントである[5]に記載の溶出防止剤。[7]ふっ素、ほう素、砒素及びセレンから選ばれる1種以上の溶出量が、土壌環境基準を超える廃棄物に、[1]~[6]のいずれかに記載の溶出防止剤を添加、混合することを特徴とする、該廃棄物からのふっ素、ほう素、砒素及びセレンの溶出防止方法。本発明の溶出防止剤で処理した廃棄物は、経済的な処方で廃棄物中に含まれる有害物質であるふっ素、ほう素及び重金属類砒素、セレンの溶出量を土壌環境基準環境庁告示第46号以下に抑制できるため環境安全性が高い。しかも、その溶出抑制効果は該廃棄物を水と混合してから短時間で発揮されるため、混合後の養生期間を長く設ける必要なく埋め戻し材などの土工材料として使用することができる。さらに、本発明の溶出防止剤で処理した廃棄物は水と混合後の溶出抑制効果が長期間保たれるため、混合物を長期間保管することができ、セメント製品用混和材などとして使用する際に便利である。よって、本発明は有害物質で汚染された焼却灰等の廃棄物の有効利用の促進に極めて有用な技術である。本発明に用いるカルシウムアルミネートは、基本的にCaO原料とAl2O3原料を熱処理することにより得られる物質である。カルシウムアルミネートは化学成分としてCaOとAl2O3からなる結晶質やガラス化が進んだ構造の水和活性物質であれば何れのものでも良く、CaOとAl2O3に加えて他の化学成分が加わった化合物、固溶体、ガラス質物質又はこれらの混合物等でもよい。前者としては例えば12CaO7Al2O3、CaOAl2O3、3CaOAl2O3、CaO2Al2O3、CaO6Al2O3等が挙げられ、後者としては例えば、4CaO3Al2O3SO3、11CaO7Al2O3CaF2、Na2O8CaO3Al2O3等が挙げられる。好ましくは、有害成分の溶出抑制効果に優れていることから、熱処理後のクリンカを急冷してガラス化率を90以上にした非晶質の12CaO7Al2O3を主成分とするものが良い。また、カルシウムアルミネートの粉末度はブレーン比表面積として2000cm2/g以上のものが好ましい。本発明に用いる硫酸アルミニウムは、化学成分としてAl2SO43nH2Oで表される水和物、あるいはAl2SO43で表される無水塩の何れでも良い。好ましくは、有害物質の溶出抑制効果に優れていることからnが14~18の水和物が良い。本発明に用いる石灰は、化学成分としてCaOで表される酸化カルシウムを主成分とするもの、あるいは化学成分としてCaOH2で表される水酸化カルシウムを主成分とするものが使用でき、これら両方を含むものであっても良い。好ましくは、有害物質の溶出抑制効果に優れていることから酸化カルシウムの含有量が多い石灰が好ましい。石灰の粉末度はブレーン比表面積として2000cm2/g以上のものが好ましい。本発明に用いるアルカリ金属リン酸塩としては、リン酸ナトリウムやリン酸カリウムなどの易溶性の塩が挙げられる。本発明では、アルカリ金属リン酸塩を配合することにより、短い養生期間でも良好な溶出抑制効果が得られる。アルカリ金属リン酸塩としては下記式1~3で表されるリン酸カリウムが好ましく、養生期間の短縮効果に優れていることから下記式2で表されるリン酸二水素カリウムがより好ましい。K2HPO41KH2PO42K3PO43本発明に用いるセメントは、ポルトランドセメント、混合セメント、特殊セメント、エコセメントが挙げられる。ポルトランドセメントとは、普通ポルトランドセメント、早強ポルトランドセメント、超早強ポルトランドセメント、中庸熱ポルトランドセメント、耐硫酸塩ポルトランドセメント、白色ポルトランドセメント、低熱ポルトランドセメント及びそれらの低アルカリ型のポルトランドセメント等を言う。混合セメントとは、高炉セメント、フライアッシュセメント、シリカセメント等を言う。特殊セメントとは、セメント系固化材、アルミナセメント、超速硬セメント、アウイン系セメント、超微粒子セメント、油井セメント等を言う。エコセメントとは、都市ごみ焼却残渣などの廃棄物を主原料として製造されたセメントを言う。これらのうち白色ポルトランドセメントが好ましく、白色ポルトランドセメントはセレンや6価クロムなど有害な重金属類をほとんど含まないため、本発明の溶出防止剤に特に好適に使用できる。本発明の溶出防止剤は、カルシウムアルミネート100質量部、硫酸アルミニウム10~100質量部、石灰5~100質量部及びアルカリ金属リン酸塩0.1~10質量部の配合割合とすることで、廃棄物に含まれるふっ素、ほう素、砒素及びセレンの溶出量を土壌環境基準以下に低減することができる。硫酸アルミニウムあるいは石灰の配合割合が少なすぎると有害物質の不溶化効果が低下するため好ましくない。硫酸アルミニウムを過剰に配合しても有害物質の不溶化効果はさほど向上しないため、不経済である。また、ふっ素またはほう素の含有量が特に多い廃棄物を処理する場合は石灰の配合量を多目にすると混合後の経過時間が短くても良好な不溶化効果が得られるが、通常は上記の配合量で十分である。また、アルカリ金属リン酸塩の配合割合が少なすぎると、十分な不溶化効果を得るために必要な時間が長くなる。アルカリ金属リン酸塩を過剰に配合しても養生期間の短縮効果は少ないため、不経済である。本発明の溶出防止剤にセメントを配合すると、ふっ素、ほう素、砒素及びセレンの溶出をより効果的に抑制することができる。好ましくは、カルシウムアルミネート100質量部に対してセメントを200~5000質量部配合するのが良く、より好ましい配合割合は1000~2500質量部である。本発明の溶出防止剤が対象とする廃棄物は、下水汚泥焼却灰、フライアッシュ、ペーパースラッジ灰、製鋼スラグ、ゴミ焼却灰等が挙げられる。さらに、廃棄物としては、ふっ素、ほう素、砒素及びセレンから選ばれる1種以上の溶出量が環境基準を超えるものを対象とするのが好ましい。下水汚泥焼却灰は、下水汚泥を脱水し、さらに減量化安定化させるために焼却処理がなされたものである。フライアッシュは、石炭火力発電所または石炭ボイラーなどで石炭の燃焼にともない発生する焼却灰である。ペーパースラッジ灰は、製紙工場から排出されるペーパースラッジを焼却減容化する際に発生する焼却灰である。製鋼スラグは、高炉で製造された銑鉄を転炉等で脱炭素して鋼に精錬する工程で発生するスラグである。ゴミ焼却灰は、都市ゴミなどを減量化安定化させるために焼却処理がなされたものである。また、これらの廃棄物としては、最大粒径が1.2mm以下のものが好ましい。また、これらの廃棄物を有効利用した土工材料としては、具体的には、埋め戻し材、路盤材、盛土材、裏込材、土壌改良材、道路資材、コンクリート製品用混和材等が挙げられる。前記有害物質が土壌環境基準を超える廃棄物を本発明の溶出防止剤で処理するには、廃棄物に溶出防止剤を添加、混合すればよい。廃棄物に対する溶出防止剤の添加量は、廃棄物100質量部に対してカルシウムアルミネート0.2~2質量部、硫酸アルミニウム0.1~1質量部、石灰0.05~10質量部、アルカリ金属リン酸塩0.01~0.1質量部になるようにするのが好ましい。このような添加量とすることにより、廃棄物に含まれるふっ素、ほう素、砒素、セレンの溶出量を土壌環境基準環境庁告示第46号以下に抑制することができる。アルカリ金属リン酸塩の配合量をカルシウムアルミネートの1/40~1/10程度にすると短い養生期間で良好な溶出抑制効果が得られ、しかも経済的であるため好ましい。本発明の溶出防止剤にセメントを配合すると廃棄物に含まれるふっ素、ほう素、砒素及びセレンの溶出をより効果的に抑制することができる。好ましくは、廃棄物100質量部に対してセメントを0.5~10質量部配合するのが良く、より好ましい配合割合は2~5質量部である。セメントを配合すると、カルシウムアルミネート、硫酸アルミニウム、石灰、アルカリ金属リン酸塩の配合割合が少なくても良好な溶出防止効果が得られるため、経済的である。本発明の溶出防止剤と廃棄物と水を混合後、短時間で溶出抑制効果を発揮するため、養生期間を長く設ける必要なく使用することができ、例えば埋め戻し材として使用する場合は、現場でパン型ミキサーや強制二軸ミキサーなどの一般的なミキサーを用いて本発明の溶出防止剤と廃棄物と水を混合し、スラリー状または塊状の混合物に加工した直後に埋め戻し作業を行うことができる。また、本発明の溶出防止剤と廃棄物と水の混合物は、長期間溶出抑制効果が保たれるため、混合物を長期間保管しておいて、適宜、セメント製品用混和材などとして使用することができる。次に実施例を挙げて本発明をさらに詳細に説明する。廃棄物下水汚泥焼却灰最大粒径が1.2mm以下の下水汚泥焼却灰2種類を使用した。これら下水汚泥焼却灰の環境庁告示第46号によるふっ素、ほう素、砒素及びセレンの溶出量を表2に示す。使用材料カルシウムアルミネートCaO原料としてCaO含有量97質量の生石灰粉末試薬、Al2O3原料としてバン土頁岩Al2O3含有量88質量、Fe2O3含有量1質量、Fe2O3原料としてヘマタイトAl2O3含有量3質量、Fe2O3含有量93質量を用い、表3示す配合で混合し、電気炉を用いて1550±50°Cで2時間加熱した。加熱後は、常温近傍まで炉内で自然冷却徐冷したクリンカと、1550°C前後から炉外に取り出し、直ちに冷却用圧搾空気を吹き付けて急冷したクリンカを得た。これらのクリンカについては、粉末エックス線回折によって生成結晶相の存在量を定量し、残部をガラス相とみなしてガラス相生成量を計算し、クリンカ総量との比質量比よりクリンカのガラス化率を算定した。この値を表4に示す。これらのクリンカをボールミルでブレーン比表面積5000±500cm2/gとなるように粉砕して用いた。使用材料硫酸アルミニウム14-18水和物略号:ALS:関東化学社製粉末試薬酸化カルシウム略号:CAO:関東化学社製粉末試薬リン酸水素二カリウム略号:PK:関東化学社製粉末試薬普通ポルトランドセメント略号:OPC:太平洋セメント社製白色ポルトランドセメント略号:WPC:太平洋セメント社製ホワイトセメント表4に示す割合で上記使用材料を配合し、本発明の溶出防止剤を配合した下水汚泥焼却灰および比較品の溶出防止効果を評価した。溶出量の測定表4に示す材料1000gに水600gを加え、モルタルミキサーで3分間混合し、混合物を調整した。該混合物をビニール袋内に封入して20°Cの温度で養生し、養生期間3、6、24時間経過後に、環境庁告示第46号に準じた方法でふっ素、ほう素、砒素及びセレンの溶出量を測定した。溶出量の測定結果を表6に示す。また、該混合物をビニール袋内に封入して20°Cの温度で24時間養生した後、ビニール袋から該混合物を取り出して温度20°C、湿度60の環境で保管し、1ヶ月経過後に環境庁告示第46号に準じた方法でふっ素、ほう素、砒素、セレンの溶出量を測定した。溶出量の測定結果を表7に示す。環境庁告示第46号に準じた溶出量測定方法1所定期間養生後の試料を粗砕し、ふるい2mm通過分を採取混合する。2容積1000mLのポリ容器に試料50gを計りとり、溶媒純水1Lに0.5mol塩酸を加えてpH6.1に調整したもの500gを加え、振とう機振とう回数200回/分で6時間振とうする。3ポリ容器を30分静置した後、試料液の上澄みを孔径0.45μmのメンブレンフィルターでろ過して検液とする。4採取した検液の成分を表5に示す方法で測定する。表6の結果より、本発明の溶出防止剤を配合した下水汚泥焼却灰本発明1~26は全て、養生期間が24時間以内でふっ素、ほう素、砒素及びセレンの溶出量が土壌環境基準環境庁告示第46号の規定値未満に抑制されていることが分かる。また、本発明の溶出防止剤を配合した下水汚泥焼却灰のうち本発明1、2,3、9、14、20を除くものは、ふっ素、ほう素、砒素及びセレンの溶出量が養生期間3時間で土壌環境基準の規定値未満に抑制されており、溶出抑制効果が短時間に発揮されることが分かる。一方、比較例として示した比較品1~10は本発明の溶出防止剤を配合したものに比べ、溶出抑制効果が劣っており、特に養生期間が6時間以内での溶出量が多いことが分かる。比較品6および10では養生期間を24時間とした場合のふっ素の溶出量が土壌環境基準未満に抑制されているものの、ほう素、砒素、セレンの溶出量は土壌環境基準を超過しており、下水汚泥焼却灰の溶出抑制を図るには性能が不十分である。表6の結果より、結晶質のカルシウムアルミネートCA1を使用した本発明の溶出防止剤を配合した下水汚泥焼却灰本発明1、14は、非晶質カルシウムアルミネートCA2を使用して配合割合が同一の本発明の溶出防止剤を配合したもの本発明4、15に比べてふっ素、ほう素、砒素及びセレンの溶出量が多くなっており、カルシウムアルミネートとしては非晶質のものが好ましいことが分かる。表6の結果より、普通ポルトランドセメントOPCを使用した本発明の溶出防止剤を配合した下水汚泥焼却灰本発明9は、白色ポルトランドセメントWPCを使用して配合割合が同一の本発明の溶出防止剤を配合したもの本発明12に比べてセレンの溶出量が多くなっており、セメントとしては白色ポルトランドセメントが好ましいことが分かる。表6の結果より、本発明の溶出防止剤では、石灰の配合量を増やすと溶出抑制効果が向上することが分かる。また、本発明の溶出防止剤では、リン酸塩の配合量を増やすと溶出抑制効果が向上し、養生時間が短くても溶出量を少なく抑えられることが分かる。表7の結果より、実施例として示す本発明の溶出防止剤を配合した下水汚泥焼却灰本発明品4、5、11、12、17、18、23、25、26は、温度20°C、湿度60の環境で1ヶ月間保管した後も、ふっ素、ほう素、砒素及びセレンの溶出量が土壌環境基準環境庁告示第46号の規定値未満に抑制されていることが分かる。一方、比較例として示した溶出防止剤を配合した下水汚泥焼却灰のうち比較品6および9は、ふっ素、ほう素、砒素及びセレンの溶出量が土壌環境基準環境庁告示第46号を超過しており、比較品6は保管前20°Cで24時間養生した時点より溶出量が増加していた。また、比較品10はふっ素、ほう素、砒素及びセレンの溶出量が保管前より僅かに低下しているが、ほう素、砒素及びセレンの溶出量は依然として土壌環境基準を超過していた。廃棄物フライアッシュ、ペーパースラッジ灰最大粒径が1.2mm以下のフライアッシュとペーパースラッジ灰を使用した。環境庁告示第46号によるふっ素、ほう素、砒素及びセレンの溶出量を表8に示す。使用材料カルシウムアルミネート前記表2と同じ硫酸アルミニウム14-18水和物略号:ALS:関東化学社製粉末試薬酸化カルシウム略号:CAO:関東化学社製粉末試薬リン酸水素二カリウム略号:PK:関東化学社製粉末試薬普通ポルトランドセメント略号:OPC:太平洋セメント社製白色ポルトランドセメント略号:WPC:太平洋セメント社製ホワイトセメント表9に示す割合で上記使用材料を配合し、本発明の溶出防止剤を配合したフライアッシュとペーパースラッジ灰、および比較品の溶出防止効果を評価した。溶出量の測定前記表5と同じ。結果を表10及び表111ヶ月後に示す。表10の結果より、本発明の溶出防止剤を配合したフライアッシュとペーパースラッジ灰は全て、養生期間が24時間以内でふっ素、ほう素、砒素及びセレンの溶出量が土壌環境基準環境庁告示第46号の規定値未満に抑制されていることが分かる。特に、本発明の溶出防止剤を配合したもののうちB4、B5、B6、B7、B8、B11、B12、B13、B16、B18、B19、B21、B22、B23、B24、B25、B26、B27、B28は、ふっ素、ほう素、砒素及びセレンの溶出量が養生期間3時間で土壌環境基準の規定値未満に抑制されており、溶出抑制効果が短時間に発揮されることが分かる。一方、比較例として示した溶出防止剤を配合したもの比較品B1~B11は本発明の溶出防止剤を配合したものに比べ、溶出抑制効果が劣っており、特に養生期間が6時間以内での溶出量が多いことが分かる。比較品B10の溶出防止剤を配合したものでは養生期間を24時間とした場合のふっ素の溶出量が土壌環境基準未満に抑制されているものの、ほう素、砒素及びセレンの溶出量は土壌環境基準を超過しており、フライアッシュやペーパースラッジ灰の溶出抑制を図るには性能が不十分である。表10の結果より、結晶質のカルシウムアルミネートCA1を使用した本発明の溶出防止剤を配合したもの本発明B1、B14は、非晶質カルシウムアルミネートCA2を使用して配合割合が同一の本発明の溶出防止剤を配合したもの本発明B4、B15に比べてふっ素、ほう素、砒素及びセレンの溶出量が多くなっており、カルシウムアルミネートとしては非晶質のものが好ましいことが分かる。表10の結果より、普通ポルトランドセメントOPCを使用した本発明の溶出防止剤を配合したもの本発明B9は、白色ポルトランドセメントWPCを使用して配合割合が同一の本発明の溶出防止剤を配合したもの本発明B12に比べてセレンの溶出量が多くなっており、セメントとしては白色ポルトランドセメントが好ましいことが分かる。表10の結果より、本発明の溶出防止剤では、石灰の配合量を増やすと溶出抑制効果が向上することが分かる。また、本発明の溶出防止剤では、リン酸塩の配合量を増やすと溶出抑制効果が向上し、養生時間が短くても溶出量を少なく抑えられることが分かる。表11の結果より、実施例として示す本発明の溶出防止剤を配合したもの本発明品B4、B5、B11、B12、B18、B23、B25、B26、B27、B28は、温度20°C、湿度60の環境で1ヶ月間保管した後も、ふっ素、ほう素、砒素及びセレンの溶出量が土壌環境基準環境庁告示第46号の規定値未満に抑制されていることが分かる。一方、比較例として示した溶出防止剤を配合したもののうち比較品B6、B9およびB11は、ふっ素、ほう素、砒素及びセレンの溶出量が土壌環境基準を超過しており、比較品B6は保管前20°Cで24時間養生した時点より溶出量が増加していた。比較品B10は、ふっ素の溶出量は土壌環境基準の規定値未満であったが、ほう素、砒素、セレンの溶出量が土壌環境基準を超過していた。"